(57)【要約】【課題】表面に天然油脂が付着している天然繊維を、オキシ過カルボン酸を含有する漂白用水溶液に接触させることで天然繊維の油脂の脱脂及び天然繊維内の異物（夾雑物）除去及び漂白を行う方法。【解決手段】原綿等１００質量部に対して、オキシ過カルボン酸を含有する漂白用水溶液を５００〜１，５００質量部程度用いるのが好ましい。従って、浸漬法による場合、浴比を原綿等：オキシ過カルボン酸を含有する漂白用水溶液＝１：５〜１：１５程度にするのが好ましい。また、オキシ過カルボン酸含有する漂白用水溶液の温度も任意であるが、１００〜１１５℃程度が好ましい。更に、原綿等とオキシ過カルボン酸を含有する漂白用水溶液が接触する時間も任意であるが、３０分〜２時間程度が好ましい。【選択図】なし【特許請求の範囲】
【請求項１】
表面に天然油脂が付着している天然繊維を、オキシ過カルボン酸を含有する漂白用水溶液に接触させることで天然繊維の油脂の脱脂及び天然繊維内の異物（夾雑物）除去及び漂白を行う方法。
【請求項２】
天然繊維として原綿を用いる請求項１記載の天然繊維の脱脂漂白方法及び天然繊維内の異物（夾雑物）除去方法。
【請求項３】
オキシ過カルボン酸が過乳酸である請求項１記載の天然繊維の脱脂漂白方法及び天然繊維内の異物（夾雑物）除去方法。
【請求項４】
漂白用水溶液に、オキシ過カルボン酸、オキシカルボン酸、過酸化水素、及びアルカリ剤が含有されている請求項１記載の天然繊維の脱脂漂白方法及び天然繊維内の異物（夾雑物）除去方法。
【請求項５】
オキシ過カルボン酸が過乳酸であり、オキシカルボン酸が過乳酸、クエン酸及び酒石酸よりなる群から選ばれた化合物であり、アルカリ剤が水酸化ナトリウムである請求項４記載の天然繊維の脱脂漂白方法及び天然繊維内の異物（夾雑物）除去方法。
【請求項６】
請求項１記載の方法で得られた脱脂漂白天然繊維。
【請求項７】
請求項６記載の脱脂漂白天然繊維を構成繊維とする不織布。
【発明の詳細な説明】
【発明の詳細な説明】
【技術分野】
【０００１】本発明は、表面に天然油脂が付着している原綿や原麻等の天然繊維を漂白する方法に関し、漂白に際して表面に付着している天然油脂と天然繊維内の異物（夾雑物）を除去させながら、天然繊維を漂白する方法に関するものである。
また、このような方法で得られた天然繊維、並びにこの天然繊維を構成繊維とする不織布に関するものである。【０００２】原綿等の天然繊維は、そのままで不織布の構成繊維や、紡績糸の構成繊維として使用されることがある。しかしながら、原綿等の天然繊維は、薄褐色等に着色されておりなおかつ異物（天然繊維由来の夾雑物）が非常に多く衛生材料用や医療用に用いるには不適当であった。【０００３】このため、原綿等の天然繊維内の異物除去及び漂白することが行われているが、これを直接漂白すると、漂白ムラが生じやすいという欠点があった。例えば、原綿等を、次亜塩素酸ソーダ・亜塩素酸ソーダ又は過酸化水素の漂白用水溶液に浸漬して漂白すると、漂白ムラが生じるということがあった。
この理由は、原綿等の漂白される状態、例えば原綿の層（厚い部分と薄い部分）要するに、原綿の密度差によるもので、すなわち、高密度の部分では充分な漂白用水溶液がアタックせず、一方、低密度の部分では多量の漂白用水溶液と接触するため、漂白ムラが生じるのである。【０００４】このため、原綿を均一に漂白するには、基本的には脱脂綿の製造工程が採用される。すなわち、原綿にアルカリ洗浄を施して、原綿中に含まれる種美・葉・茎・額等の（夾雑物）を取り除くと共に、原綿表面に付着している綿実油の天然油脂を取り除く精練工程と、精練工程を終えた原綿を漂白用水溶液に浸漬して、原綿を所定の白度にする漂白工程が採用されることになる。【０００５】この場合、原綿の密度差による白度ムラを防がなくてはならない。
すなわち、高密度の部分では充分な漂白用水溶液がアタックせず、一方、低密度の部分では多量の漂白用水溶液と接触するため、漂白ムラが生じるのである。
従って、原綿を均一に詰め込む必要がある。
【発明が解決しようとする課題】
【０００６】そこで、本発明者等は、原綿に付着している天然油脂の除去及び異物（夾雑物）除去と所定の白度に仕上げる方法を検討していたところ、特定の漂白剤、すなわち、オキシ過カルボン酸、とりわけ過乳酸を使用すれば、天然油脂を除去し、所定の白度に上がることを見出した。
本発明は、このような知見に基づくものである。
【課題を解決するための手段】
【０００７】即ち、本発明は、表面に天然油脂及び異物（夾雑物）付着している天然繊維を、オキシ過カルボン酸を含有する漂白用水溶液に接触させることを特徴とする天然繊維の脱脂漂白方法に関するものである。
【０００８】本発明で使用する天然繊維としては、代表的には原綿が用いられ、その他、麻絹、羊毛等が用いられる。原綿には、その表面に主として綿実油等が付着していると同時に原綿由来の異物（夾雑物）が多く含まれている。
本発明において、原綿については、綿実油等のことを天然油脂と称し、原綿由来の異物については、（夾雑物）と称している。
本発明では、天然繊維として、原綿を用いるのが好ましく、例えば、インド産オーストラリア産、アメリカ産、エジプト産、中国産等の原綿を用いるのが好ましい。
【０００９】本発明で使用する漂白用水溶液は、オキシ過カルボン酸を含有するものである。
オキシ過カルボン酸とは、一分子中に、水酸基［−ＯＨ］と過カルボキシル基［−ＣＯＯＭ（但し、Ｍは水素又はアルカリ金属等の塩基性基）］を持つものである。
オキシ過カルボン酸の代表例としては、過乳酸［ＨＯＣＨ（ＣＨ２）ＣＯＯＯＨ］が挙げられる。漂白用水溶液中にあけるオキシ過カルボン酸の配合量は任意であるが、オキシ過カルボン酸の安定性等及び原綿の白度を考慮すると、０．１〜５．０質量％程度が好ましい。
前述したように、次亜塩素酸ソーダ、亜塩素酸ソーダ又は過酸化水素と過酢酸等の過有機酸、すなわち、一分子中に水酸基をもたず、過カルボキシル基のみを持つものを使用したときには、原綿等の表面に付着している天然油脂によって、漂白が阻害される。
【００１０】漂白用水溶液中には、オキシ過カルボン酸の他に、オキシカルボン酸、過酸化水素又はアルカリ剤、水酸化ナトリウムが含有されているのが好ましい。
オキシ過カルボン酸と過酸化水素との併用されるのが好ましい。
オキシ過カルボン酸と過酸化水素とを併用すると、オキシ過カルボン酸が消費された場合、平衡反応によって、新たにオキシ過カルボン酸が生成するからである。漂白用水溶液中におけるオキシ過カルボン酸の配合量は任意であるが、０．１〜５．０質量％程度が好ましい。また、過酸化水素の配合量も任意であるが、１．０〜５．０質量％程度が好ましい。アルカリ剤は、原綿等から（夾雑物）を除去するためと過酸化水素の活性化に対するために配合されるものである。
オキシ過カルボン酸を含有する漂白用水溶液中におけるアルカリ剤の配合量は任意であるが、一般的には、０．１〜５．０質量％程度である。
【００１１】オキシ過カルボン酸を含有する漂白用水溶液中には、更に、珪酸ソーダやマグネシウム化合物等の安定剤を含有させることもできる。この安定剤は、オキシ過カルボン酸を含有する漂白用水溶液がアルカリ性であっても、オキシ過カルボン酸の漂白作用を滅殺させないものである。安定剤の配合量は、任意であるが、１．０〜５．０質量％程度が好ましい。また、オキシ過カルボン酸を含有する漂白用水溶液中に界面活性剤を含有させることも有益である。界面活性剤を含有させることによって原綿等にオキシ過カルボン酸を含有する漂白用水溶液が浸透しやすくなるからである。界面活性剤の配合量は、０．１〜３．０質量％程度が好ましい。
更に、オキシ過カルボン酸を含有する漂白用水溶液中の金属イオンを捕捉するキレート剤等も含有させることができる。
【００１２】原綿等の天然繊維を、以上のようにして準備したオキシ過カルボン酸を含有する漂白用水溶液に接触させる。接触させる方法としては、原綿等をオキシ過カルボン酸を含有する漂白用水溶液に浸漬させる方法や、原綿等を容器に収納して、その容器内にオキシ過カルボン酸を含有する漂白用水溶液を流通させる方法を採用することができる。
原綿等１００質量部に対して、オキシ過カルボン酸を含有する漂白用水溶液を５００〜１，５００質量部程度用いるのが好ましい。
従って、浸漬法による場合、浴比を原綿等：オキシ過カルボン酸を含有する漂白用水溶液＝１：５〜１：１５程度にするのが好ましい。また、オキシ過カルボン酸含有する漂白用水溶液の温度も任意であるが、１００〜１１５℃程度が好ましい。
更に、原綿等とオキシ過カルボン酸を含有する漂白用水溶液が接触する時間も任意であるが、３０分〜２時間程度が好ましい。
【００１３】原綿等の天然繊維をオキシ過カルボン酸を含有する漂白用水溶液に接触させて通常の湯洗又は水洗によって、原綿等を洗浄し、本発明に係る天然繊維の脱脂漂白綿及び天然繊維内の異物（夾雑物）除去を得ることができる。
このような方法でできた脱脂漂白天然繊維は、従来存在しなかったものである。
【００１４】以上のようなことから、本発明に係る方法で得られた脱脂漂白天然繊維、特に脱脂漂白綿は、日本薬局方  医薬部外品１４項目にすべて合格してるため、人体に直接接触する用途や台所関係や食品関係の用途に幅広く用いることができる。
尚且つ、オキシ過カルボン酸を含有する漂白用水溶液を使用することにより、できた脱脂漂白天然繊維は、熱履歴が少ないため今までにないソフトな風合いであがり、化粧用パフ及びその他用途に好適である。
【実施例】
【００１５】以下、実施例に基づいて本発明を説明するが、本発明は実施例に限定されるものではない。本発明は、オキシ過カルボン酸が、原綿等の表面に付着している綿実油及び原綿由来の異物（夾雑物）除去し漂白しうるとういう作用を持つことを見出してなされたものである。
従って、本発明は、このような知見に基づくものとして解釈されるべきである。【００１６】実施例１
まず、以下のオキシ過カルボン酸を含有する漂白用水溶液を準備した。
過乳酸                              ０．２ｇ
乳酸                                ０．８ｇ
過酸化水素                        １５．０ｇ
クエン酸及び酒石酸の混合物          ３．５ｇ
水酸化ナトリウム                  １０．０ｇ
安定剤                              ５．０ｇ
界面活性剤                          ３．０ｇ
水                              ９７１．５ｇ【００１７】そして、原綿１，５００Ｋｇを、浴比１：８で、温度１１５℃のオキシ過カルボン酸を含有する漂白用水溶液に１時間浸漬した。その後、温度８０℃の湯で２０分洗いを行い、続いて硫酸水溶液を用いて中和処理し、次いで１０分間水洗を行い、乾燥して脱脂漂白綿を得た。【００１８】得られた脱脂漂白綿について、下記の評価を得た。
日本薬局方試験（脱脂綿）
2013170343.tif 000002
脱脂綿に課せられている日本薬局方脱脂綿をすべて満足するものであることが分かる。
【発明の効果】
【００１９】以上説明したように、本発明に係る方法を採用すれば、原綿等の表面に付着した天然油脂・綿実油及び原綿由来の異物（夾雑物）を除去し原綿等を充分に漂白することができる。
従って、本発明に係る方法で得られた脱脂漂白綿は、不織布の構成繊維及び紡績糸の構成繊維とすることができる。
そして、この脱脂漂白綿を用いた繊維製品は、非常にソフトな風合いである為環境上及び衛生上、害がなく、あらゆる用途に好適に使用することができる。